(57)【要約】【課題】  本発明は優れた耐酸性とイオウ酸化細菌の活動を抑制する抗菌作用を併せ持ち、付着性やひび割れ抵抗性にも優れるモルタル組成物を提供する。【解決手段】  カルシウムアルミネート系化合物、ポゾラン類、及び非鉄精錬スラグ骨材を含有するモルタル組成物、ポゾラン類が、フライアッシュ、シリカフューム、パルプスラッジ焼却灰、下水汚泥焼却灰、及び廃ガラス粉末からなる群より選ばれた一種又は二種以上を含有する該モルタル組成物、さらに、ポリマーを含有する該モルタル組成物、さらに、繊維物質を含有する該モルタル組成物、非鉄精錬スラグ骨材が、銅スラグ、亜鉛スラグ、及び鉛スラグから選ばれる一種又は二種以上である該モルタル組成物を構成とする。【選択図】  なし【特許請求の範囲】
【請求項１】
カルシウムアルミネート系化合物、ポゾラン類、及び非鉄精錬スラグ骨材を含有するモルタル組成物。
【請求項２】
ポゾラン類が、フライアッシュ、シリカフューム、パルプスラッジ焼却灰、下水汚泥焼却灰、及び廃ガラス粉末からなる群より選ばれた一種又は二種以上を含有する請求項１に記載のモルタル組成物。
【請求項３】
さらに、ポリマーを含有する請求項１又は請求項２に記載のモルタル組成物。
【請求項４】
さらに、繊維物質を含有する請求項１〜請求項３のうちのいずれか１項に記載のモルタル組成物。
【請求項５】
非鉄精錬スラグ骨材が、銅スラグ、亜鉛スラグ、及び鉛スラグからなる群より選ばれる一種又は二種以上である請求項１〜請求項４のうちのいずれか１項に記載のモルタル組成物。
【発明の詳細な説明】
【技術分野】
【０００１】
本発明は、主に、土木・建築業界において使用されるモルタル組成物、殊に、耐酸性や抗菌・抗カビ性を有するモルタル組成物に関する。
【０００２】
なお、本発明における部や％は特に規定しない限り質量基準で示す。
【背景技術】
【０００３】
今日では、より快適で安全かつ清潔な環境で生活するために、抗菌性や抗カビ性を有する材料の開発が強く求められている。
従来、抗菌性や抗カビ性を有する物質として、コレマナイト2CaO・3B2O3・5H2Oを焼成した焼成コレマナイトの粉末が知られている（特許文献１参照）。
また、焼成コレマナイトの粉末をセメントに混和することによって、そのセメント硬化体に抗菌性や抗カビ性を付与できることも知られている（非特許文献１参照）。
しかしながら、この焼成コレマナイトは、セメントの凝結を著しく遅延するホウ酸成分を主成分とするため、多量に混和すると硬化不良を起すという課題があった。
【０００４】
一方、抗菌剤には、焼成コレマナイト以外にも多くのものが提案されている。ただし、セメント硬化体中でその性能を発揮するかどうかについては不明な点が残されている現状にある。
【０００５】
近年、下水処理施設を中心に、コンクリート構造物の硫酸による劣化事例が増加している。このような背景を受けて、コンクリートの硫酸劣化に関する研究も以前にも増して多く見受けられるようになった。
【０００６】
下水処理施設で硫酸が生成する原因は、微生物の活動によることが知られている。
したがって、下水処理施設における酸性劣化の対策としては耐酸性の材料を使用することに加えて、抗菌剤の適用が有効とされている。
そして、耐酸性の水硬性材料と抗菌剤とを組合せることによって二重の対策をとることができ、硫酸劣化に抵抗性の高いモルタルやコンクリートの調製が可能になるものと考えられる。
【０００７】
耐酸性材料として、ポルトランドセメントとともに、高炉スラグ、フライアッシュ、又はシリカフュームなどを多量に混和したモルタルやコンクリートが提案されている（特許文献２）。
しかしながら、その耐酸性は未だに充分なレベルに到達していない現状にある。
【０００８】
一方、ポルトランドセメントと並んで、セメントとしてアルミナセメントが知られている。
アルミナセメントは、カルシウムアルミネート系化合物を主成分とする水硬性材料である。
カルシウムアルミネート系化合物は、ポルトランドセメントと比較して、初期強度発現性に優れ、塩化物浸透に対する抵抗性や耐酸性にも優れるという特徴がある。
しかしながらその一方で、水和物の転化（コンバージョン）によって長期的に強度が著しく低下するという課題を有するものであった。
カルシウムアルミネート系化合物のコンバージョンを防止する方法としては、高炉水砕スラグ、フライアッシュ、及びシリカフュームなどを併用する方法が提案されている（特許文献３、特許文献４）。
しかしながら、この材料は抗菌性を示さない。
【０００９】
他方で、環境問題も顕在化しており、副産物の有効利用に関しても高い関心が寄せられているが、現在でも、利用率の低い副産物は多く存在する。そのひとつとして非鉄精錬スラグが挙げられる。
非鉄精錬スラグは、セメント・コンクリート分野で骨材としての利用が検討され、一部はＪＩＳも制定されている。
しかしながら、非鉄精錬スラグは、充分普及には至っていない現状にある。
【００１０】
そこで、本発明者は、耐酸性とイオウ酸化細菌の活動を抑制する抗菌作用を併せ持つ材料の開発を目的として、種々努力を重ねた結果、特定のモルタル組成物を用いることにより、優れた耐酸性とイオウ酸化細菌の活動を抑制する抗菌作用を併せ持つ材料となること、また、付着性やひび割れ抵抗性にも優れることを知見し、本発明を完成するに至った。
【００１１】
【特許文献１】特開２００２−０２０２１０号公報
【非特許文献１】「コンクリート腐食菌に対する焼成コレマナイトの効果」、大河内正一他、無機マテリアル学会第１０６回学術講演会講演要旨集、pp54-55、2003
【特許文献２】特開２０００−１２８６１８号公報
【特許文献３】特開昭６０−１８０９４５号公報
【特許文献４】特開平０１−１４１８４４号公報
【発明の開示】
【発明が解決しようとする課題】
【００１２】
本発明は、優れた耐酸性とイオウ酸化細菌の活動を抑制する抗菌作用を併せ持ち、付着性やひび割れ抵抗性にも優れるセメント組成物を提供する。
【課題を解決するための手段】
【００１３】
本発明は、カルシウムアルミネート系化合物、ポゾラン類、及び非鉄精錬スラグ骨材を含有するモルタル組成物であり、ポゾラン類が、フライアッシュ、シリカフューム、パルプスラッジ焼却灰、下水汚泥焼却灰、及び廃ガラス粉末からなる群より選ばれた一種又は二種以上を含有する該モルタル組成物であり、さらに、ポリマーを含有する該モルタル組成物であり、さらに、繊維物質を含有する該モルタル組成物であり、非鉄精錬スラグ骨材が、銅スラグ、亜鉛スラグ、及び鉛スラグから選ばれる一種又は二種以上である該モルタル組成物である。
【００１４】
本発明で使用するカルシウムアルミネート系化合物（以下、ＣＡ化合物という）は、CaOとAl2O3を主成分とする化合物を総称するものであり特に限定されるものではない。その具体例としては、例えば、CaO・2Al2O3、CaO・Al2O3、12CaO・7Al2O3、11CaO・7Al2O3・CaF2、3CaO・Al2O3、及び3CaO・3Al2O3・CaSO4などと表される結晶性のカルシウムアルミネート類や、CaOとAl2O3とを主成分とする非晶質の化合物が挙げられる。これらの中で、CaO／Al2O3モル比が１〜２にあるものを選定することが、可使時間の確保の面から、また、耐酸性の面から好ましい。
【００１５】
ＣＡ化合物を得る方法としては、CaO原料とAl2O3原料等をロータリーキルンや電気炉等によって熱処理して得る方法が挙げられる。
ＣＡ化合物を製造する際のCaO原料としては、例えば、石灰石や貝殻等の炭酸カルシウム、消石灰等の水酸化カルシウム、あるいは生石灰等の酸化カルシウムを挙げることができる。
また、Al2O3原料としては、例えば、ボーキサイトやアルミ残灰と呼ばれる産業副産物のほか、アルミニウム粉等が挙げられる。
【００１６】
ＣＡ化合物を工業的に得る場合、不純物が含まれることがある。その具体例としては、例えば、SiO2、Fe2O3、MgO、TiO2、MnO、Na2O、K2O、Li2O、Ｓ、P2O5、及びＦなどが挙げられる。これらの不純物の存在は本発明の目的を実質的に阻害しない範囲、具体的には、これらの不純物の合計が10％以下の範囲では特に問題とはならない。
【００１７】
また、化合物としては、4CaO・Al2O3・Fe2O3、6CaO・2Al2O3・Fe2O3、及び6CaO・Al2O3・2Fe2O3などのカルシウムアルミノフェライト、2CaO・Fe2O3やCaO・Fe2O3などのカルシウムフェライト、ゲーレナイト2CaO・Al2O3・SiO2やアノーサイトCaO・Al2O3・2SiO2などのカルシウムアルミノシリケート、メルビナイト3CaO・MgO・2SiO2、アケルマナイト2CaO・MgO・2SiO2、及びモンチセライトCaO・MgO・SiO2などのカルシウムマグネシウムシリケート、トライカルシウムシリケート3CaO・SiO2、ダイカルシウムシリケート2CaO・SiO2、ランキナイト3CaO・2SiO2、及びワラストナイトCaO・SiO2などのカルシウムシリケート、カルシウムチタネートCaO・TiO2、遊離石灰、並びに、リューサイト（K2O、Na2O）・Al2O3・SiO2などを含む場合があるが、本発明ではこれらの結晶質又は非晶質が混在していても良い。
【００１８】
ＣＡ化合物の粒度は特に限定されるものではないが、通常、ブレーン比表面積値(以下、ブレーン値という）で3,000〜9,000cm2/gの範囲にあり、4,000〜8,000cm2/g程度のものがより好ましい。3,000cm2/g未満では強度発現性が充分でない場合があり、9,000cm2/gを超えると取り扱いが困難な場合がある。
【００１９】
本発明で使用するポゾラン類とは、潜在水硬性物質やポゾラン物質からなるものである。
【００２０】
ここで、潜在水硬性物質とは、カルシウム化合物やアルカリ金属化合物が共存する際に、その刺激効果によって、潜在的な水硬性を発揮する物質を総称するものであり、その代表例としては、高炉水砕スラグ微粉末を挙げることができる。
【００２１】
高炉水砕スラグ微粉末は、ＣＡ化合物のコンバージョンによる強度低下を防止する効果や耐酸性を担うものである。
高炉水砕スラグ微粉末の粉末度は特に限定されるものではないが、通常、ブレーン値で3,000〜9,000cm2/g程度の範囲にある。
【００２２】
一方、ポゾラン物質とは、カルシウム化合物と反応してカルシウムシリケート水和物を生成する物質を総称するものである。
ポゾラン物質はＣＡ化合物のコンバージョンによる強度低下を防止する効果や耐酸性を向上させる効果を助長する役割を担うものである。
【００２３】
ポゾラン物質は特に限定されるものではなく、その具体例としては、例えば、フライアッシュ、シリカフューム、パルプスラッジ焼却灰、下水汚泥焼却灰、及び廃ガラス粉末等が挙げられる。なかでも、フライアッシュやシリカフュームの使用が好ましい。
【００２４】
フライアッシュやシリカヒュームの粉末度は特に限定されるものではないが、通常、フライアッシュは、ブレーン値で3,000〜9,000cm2/g程度の範囲にあり、シリカヒュームは、ＢＥＴ比表面積で２〜20m2/g程度の範囲にある。
【００２５】
潜在水硬性物質とポゾラン物質とは、その反応機構が異なるため学術的には明確に区別されている。
つまり、潜在水硬性物質におけるカルシウム化合物やアルカリ金属化合物は、刺激剤として振る舞い、触媒的な役割を担うのに対して、ポゾラン物質におけるカルシウム化合物は、反応物として振る舞うため、ポゾラン物質がもつSiO2分に見合う量のカルシウム分が必要となり、カルシウム分が不足するとポゾラン反応は停滞してしまう。
本発明では、潜在水硬性物質とポゾラン物質とを併用することが、耐酸性の面から好ましい。
【００２６】
本発明のモルタル組成物は、ＣＡ化合物とポゾラン類を含有するセメント組成物と、非鉄精錬スラグ骨材を含有する骨材とから構成される。
セメント組成物における各材料の配合割合は特に限定されるものではないが、通常、ＣＡ化合物30〜90部で、ポゾラン類70〜10部が好ましく、ＣＡ化合物50〜70部で、ポゾラン類50〜30部がより好ましい。ＣＡ化合物が30未満で、ポゾラン類が70部を超えると強度発現性が充分でなくなる場合があり、ＣＡ化合物が90部を超えたり、ポゾラン類が10部未満では、コンバージョンによる強度低下が発生したり、充分な耐酸性が得られない場合がある。
【００２７】
本発明では、セメント組成物のほかに骨材を使用する。
骨材は非鉄精錬スラグを含有するものであり、骨材の一部あるいは全部が非鉄精錬スラグから構成される。骨材の一部を非鉄精錬スラグで構成する場合に、他の骨材は特に限定されるものではない。その具体例としては、例えば、ケイ砂系、石灰石系、高炉水砕スラグ系、及び再生骨材系等が挙げられる。本発明では、耐酸性等の面からケイ砂系を選定することが好ましい。また、密度3.0g/cm3以上の重量骨材を使用することも可能である。
【００２８】
重量骨材の具体例としては、例えば、人工骨材として、高炉徐冷スラグ細骨材や電気炉酸化期スラグ系細骨材等が、また、天然骨材としては、橄欖岩（かんらん岩）系細骨材やエメリー鉱等が挙げられ、橄欖岩系細骨材としては、いわゆる、オリビンサンドがある。本発明では、これらのうちの一種又は二種以上を併用することが可能である。
【００２９】
本発明で使用する非鉄精錬スラグ骨材は、骨材、主に細骨材として使用する、フェロニッケルスラグ、フェロクロムスラグ、銅スラグ、亜鉛スラグ、及び鉛スラグなどを総称するものである。
フェロニッケルスラグは、ニッケル鉱石からフェロニッケルを精錬採取する際に発生するスラグであり、フェロクロムスラグは、クロム鉱石からフェロクロムを精錬採取する際に発生するスラグであり、銅スラグは、銅鉱石等から銅を精錬採取する際に発生するスラグであり、亜鉛スラグは、亜鉛鉱石等から亜鉛を精錬採取する際に発生するスラグであり、鉛スラグは、鉛を精錬採取する際に発生するスラグである。このうち、フェロニッケルスラグと銅スラグとはＪＩＳが制定されている（JIS A 5011）。
本発明では、これらのうち、銅スラグ、亜鉛スラグ、及び鉛スラグの使用が抗菌効果の面から好ましい。
【００３０】
非鉄精錬スラグ骨材の使用量は特に限定されるものではないが、骨材100部中、10〜100部が好ましく、25〜75部がより好ましい。10部未満では抗菌効果が得られない場合がある。
【００３１】
骨材の使用量は特に限定されるものではないが、通常、セメント組成物100部に対して、50〜300部が好ましく、100〜200部がより好ましい。50部未満では抗菌性や寸法安定性が充分でない場合があり、300部を超えてもさらなる効果の向上が期待できない。
【００３２】
本発明で使用するポリマーは特に限定されるものではない。
ポリマーは大別すると、水性ポリマーディスパージョン、水溶性ポリマー、液状ポリマー、及び再乳化型粉末樹脂の４種類となる。
その具体例としては、例えば、水性ポリマーディスパージョンとしては、天然ゴムラテックス、合成ゴムラテックス、樹脂エマルジョン、及び混合ディスパージョンが挙げられる。この中には、スチレンブタジエンゴム、クロロプレンゴム、メタクリル酸メチルブタジエンゴム、アクリロニトリルブタジエンゴム、ポリアクリル酸エステル、エチレン酢酸ビニル、スチレンアクリル酸エステル、ポリプロピオン酸ビニル、ポリプロピレン、エポキシ樹脂、アスファルト、パラフィン、混合ラテックス、及び混合エマルジョンなどが挙げられる。
水溶性ポリマーとしては、例えば、メチルセルロースヒドロキシプロピルメチルセルロース、ポリビニルアルコール、アクリル酸カルシウム、及びアクリル酸マグネシウムなどが挙げられる。
液状ポリマーとしては、例えば、不飽和ポリエステル樹脂やエポキシ樹脂等が挙げられる。
再乳化型粉末樹脂としては、例えば、スチレンブタジエンゴム、エチレン酢酸ビニル、酢酸ビニルビニルバーサテート、スチレンアクリル酸エステル、及びポリアクリル酸エステルなどが挙げられる。
【００３３】
ポリマーの使用量は特に限定されるものではないが、通常、セメント組成物100部に対して、固形分換算で、１〜10部が好ましく、３〜７部がより好ましい。１部未満では、付着強度の改善効果、物質遮断性、及びひび割れ抵抗性が充分に得られない場合があり、10部を超えて使用すると凝結遅延や初期強度発現性が悪くなる場合がある。
【００３４】
本発明で使用する繊維物質は特に限定されるものではないが、その具体例としては、例えば、ビニロン繊維、セルロース繊維、及びアクリル繊維等の有機系繊維、炭素繊維、スチールファイバー、ワラストナイト繊維、及びガラス繊維等の無機系繊維等が挙げられる。本発明ではこれらのうちの一種又は二種以上の使用が可能である。
【００３５】
繊維物質の使用量は特に限定されるものではないが、通常、セメント組成物100部に対して、0.1〜３部が好ましく、0.3〜２部がより好ましい。0.1部未満ではひび割れ抵抗性が充分に得られない場合があり、３部を超えて使用してもさらなる効果の増進が期待できず、また、分散性が悪くなる場合がある。
【００３６】
本発明のセメント組成物の粒度は、使用する目的・用途に依存するため特に限定されるものではないが、通常、ブレーン値で3,000〜8,000cm2/gが好ましく、4,000〜6,000cm2/gがより好ましい。3,000cm2/g未満では強度発現性が充分に得られない場合があり、8,000cm2/gを超えると作業性が悪くなる場合がある。
【００３７】
本発明ではセメント組成物の他に、公知のセメントを併用することも可能である。公知のセメントとしては、普通、早強、超早強、低熱、及び中庸熱等の各種ポルトランドセメント、これらポルトランドセメントに、高炉スラグ、フライアッシュ、又はシリカを混合した各種混合セメント、また、石灰石粉末等や高炉徐冷スラグ微粉末を混合したフィラーセメント、廃棄物利用型セメント、いわゆるエコセメントなどが挙げられ、これらのうちの一種又は二種以上が併用可能である。
【００３８】
本発明では、ＣＡ化合物、ポゾラン類、骨材、ポリマー、及び繊維物質のほかに、石灰石微粉末、高炉徐冷スラグ微粉末、減水剤、ＡＥ減水剤、高性能減水剤、高性能ＡＥ減水剤、消泡剤、増粘剤、防錆剤、防凍剤、収縮低減剤、凝結調整剤、抗菌剤、ベントナイトなどの粘土鉱物、及びハイドロタルサイトなどのアニオン交換体等のうちの一種又は二種以上を、本発明の目的を実質的に阻害しない範囲で使用することが可能である。
【００３９】
本発明において、各材料の混合方法は特に限定されるものではなく、それぞれの材料を施工時に混合しても良いし、あらかじめ一部を、あるいは全部を混合しておいても差し支えない。
【００４０】
混合装置としては、既存のいかなる装置も使用可能であり、例えば、傾胴ミキサ、オムニミキサ、ヘンシェルミキサ、Ｖ型ミキサ、およびナウタミキサなどの使用が可能である。
【発明の効果】
【００４１】
本発明のセメント組成物は、優れた耐酸性とイオウ酸化細菌の活動を抑制する抗菌作用を併せ持ち、付着性やひび割れ抵抗性にも優れるので土木・建築分野で広範に利用できる。
【実施例】
【００４２】
実験例１
表１に示す各種のＣＡ化合物とポゾラン類Ａ50部とを配合してセメント組成物を調製し、JIS R 5201に準じてモルタルを調製した。この際、骨材100部中、50部を非鉄精錬スラグ骨材イで置換した。
モルタルの促進コンバージョンによる圧縮強度の低下率を確認するとともに、耐酸性やカビ抵抗性試験を行った。
なお、比較のために、ＣＡ化合物の代わりに普通ポルトランドセメントを用いた場合についても同様に行った。結果を表１に併記する。
【００４３】
＜使用材料＞
ＣＡ化合物ａ：市販のアルミナセメント、電気化学工業社製、主成分CaO・Al2O3、ブレーン値5,000cm2/g
ＣＡ化合物ｂ：結晶質12CaO・7Al2O3、試薬１級の炭酸カルシウムと酸化アルミニウムとをモル比で12対７の割合で混合し、1,350℃で３時間焼成する工程を２回繰り返して合成、ブレーン値5,000cm2/g
ＣＡ化合物ｃ：非晶質12CaO・7Al2O3、ＣＡ化合物ｂに試薬１級のシリカを３％添加して、1,650℃で溶融後、急冷して合成、ブレーン値5,000cm2/g
ＣＡ化合物ｄ：ＣＡ化合物ａとＣＡ化合物ｂとの等量混合物、ブレーン値5,000cm2/g
ポゾラン類Ａ：市販の高炉水砕スラグ微粉末、ブレーン値4,000cm2/g
非鉄精錬スラグ骨材イ：市販の銅スラグ骨材、密度3.46g/cm3
普通ポルトランドセメント：３種の市販品の等量混合物
水        ：水道水
細骨材    ：JIS R 5201で使用する標準砂
【００４４】
＜測定方法＞
カビ抵抗性：縦30cm×横30cm×高さ３cmのモルタル硬化体を作製し、30℃、炭酸ガス濃度５％、及び相対湿度60％の条件で７日間炭酸化させた。このモルタル硬化体表面に、カビ種Ａ（クラドスポリウム・クラドスポリオイデス）とカビ種Ｂ（アスペルギルス・ニゲル）との胞子懸濁液を塗布し、４週間にわたってカビ抵抗性試験をJIS Z 2911に準じて行った。カビ抵抗性の不可は1/3を超える面積にわたってカビが発生、可は1/3以下の面積にカビが発生、良はカビの発生なし。
圧縮強度  ：モルタルを型枠に詰めて４cm×４cm×16cmの供試体を作成し、材齢28日の圧縮強度をJIS R 5201に準じて測定
強度比    ：促進コンバージョン試験、材齢28日まで20℃の水中養生を行った供試体を、50℃の温水中に28日間入れて促進コンバージョンを行った。促進コンバージョンを行う前の圧縮強度に対する促進コンバージョンを行った後の強度の比を相対値で表し評価
耐酸性    ：５％濃度の硫酸溶液に供試体を３ヶ月間浸漬し、供試体の外観の変化や重量減少から耐酸性を評価した。耐酸性の不可は外観の変化が著しく、かつ、重量変化率が±５％以上の場合、可は外観の変化が著しいか、あるいは、重量変化率が±５％以上のいずれか一方を満たす場合、良は外観の変化と重量変化ともに上記条件に該当しない場合。
【００４５】
【表１】
2006225221.tif 000002
【００４６】
実験例２
ＣＡ化合物とポゾラン類からなるセメント組成物100部中のポゾラン類の種類と配合割合とを表２に示すように変化してセメント組成物としたこと以外は実験例１と同様に行った。結果を表２に併記する。
【００４７】
＜使用材料＞
ポゾラン類Ｂ：市販のフライアッシュ、ブレーン値4,000cm2/g
ポゾラン類Ｃ：市販のシリカフューム、ＢＥＴ比表面積15ｍ2/g
ポゾラン類Ｄ：市販のパルプスラッジ焼却灰、ブレーン値4,000cm2/g
ポゾラン類Ｅ：市販の下水汚泥焼却灰、ブレーン値9,000cm2/g
ポゾラン類Ｆ：市販の廃ガラス粉末、ブレーン値4,000cm2/g
ポゾラン類Ｇ：ポゾラン類Ａとポゾラン類Ｂとの等量混合物、ブレーン値4,000cm2/g
【００４８】
【表２】
2006225221.tif 000003
【００４９】
実験例３
ＣＡ化合物ａ50部とポゾラン類Ｇ50部とからなるセメント組成物100部に対して、非鉄精錬スラグ骨材の種類と骨材100部に対する置換率を表３に示すように変化したこと以外は実験例１と同様に行った。結果を表３に併記する。
【００５０】
＜使用材料＞
非鉄精錬スラグ骨材ロ：市販のフェロニッケルスラグ細骨材、密度2.85ｇ/cm3
非鉄精錬スラグ骨材ハ：市販のフェロクロムスラグ細骨材、密度3.20ｇ/cm3
非鉄精錬スラグ骨材ニ：市販の亜鉛スラグ細骨材、密度3.30ｇ/cm3
非鉄精錬スラグ骨材ホ：市販の鉛スラグ細骨材。密度3.35ｇ/cm3
非鉄精錬スラグ骨材ヘ：非鉄精錬スラグ骨材イと非鉄精錬スラグ骨材ニとの等量混合物、密度3.38ｇ/cm3
【００５１】
【表３】
2006225221.tif 000004
【００５２】
実験例４
ＣＡ化合物ａ50部とポゾラン類Ｇ50部とを配合し、これらの合計100部に対して、表４に示すようにポリマーを固形分換算で配合してセメント組成物とし、細骨材100部中、非鉄精錬スラグ骨材イを50部配合してモルタルを調製し、カビ抵抗性、圧縮強度、付着強度、強度比、及び耐酸性の実験を行ったこと以外は実験例１と同様に行った。結果を表４に併記する。
【００５３】
＜使用材料＞
ポリマーα：市販のスチレンブタジエンゴム系
ポリマーβ：市販のポリアクリル酸エステル系
ポリマーγ：市販のエチレン酢酸ビニル系
ポリマーδ：市販の酢酸ビニルビニルバーサテート系
【００５４】
＜測定方法＞
付着試験  ：JIS A 1171に準じて、材齢28日の付着強度を測定
【００５５】
【表４】
2006225221.tif 000005
【００５６】
実験例５
ＣＡ化合物ａ50部とポゾラン類Ｇ50部とを配合し、これらの合計100部に対して、表５に示すように繊維物質を配合し、カビ抵抗性、圧縮強度、強度比、耐酸性、及びひび割れ状況の実験を行ったこと以外は実験例４と同様に行った。結果を表５に併記する。
【００５７】
＜使用材料＞
繊維物質Ｉ  ：市販のビニロン繊維
繊維物質II  ：市販のアクリル繊維
繊維物質III ：市販のセルロース繊維
繊維物質IV  ：市販のカーボン繊維
繊維物質Ｖ  ：市販のワラストナイト繊維
【００５８】
＜測定方法＞
ひび割れ状況：ひび割れ抵抗性試験、50cm×50cmのコンクリート板にモルタルを10mmの厚さで塗りつけ、温度20℃、相対湿度40％の環境で１日間放置し、ひび割れの発生具合を観察した。良はひび割れが全くなし、可はひび割れが１本のみ発生、不可はひび割れが複数発生
【００５９】
【表５】
2006225221.tif 000006
【産業上の利用可能性】
【００６０】
本発明のセメント組成物は、優れた耐酸性とイオウ酸化細菌の活動を抑制する抗菌作用を併せ持ち、付着性やひび割れ抵抗性にも優れるため、土木および建築用途に適する。